(57)【要約】【課題】  長時間にわたって使用した場合や、感光体ドラムを高速回転させた場合であっても、形成画像における黒点の発生数が少なく、感度特性にも優れた単層型電子写真感光体及びそれを備えた画像形成装置を提供する。【解決手段】  結着樹脂と、正孔輸送剤と、電荷発生剤と、を含む感光体層を備えた単層型電子写真感光体であって、結着樹脂として、撥水性ポリカーボネート樹脂を含むとともに、感光体層に対する純水の接触角（測定温度：２５℃）を１００°以上の値とする。【選択図】  図１
2006227578.tif 000002
【特許請求の範囲】
【請求項１】
結着樹脂と、正孔輸送剤と、電荷発生剤と、を含む感光体層を備えた単層型電子写真感光体であって、
前記結着樹脂として、撥水性ポリカーボネート樹脂を含むとともに、
前記感光体層に対する純水の接触角（測定温度：２５℃）を１００°以上の値とすることを特徴とする単層型電子写真感光体。
【請求項２】
前記撥水性ポリカーボネート樹脂に対する純水の接触角（測定温度：２５℃）を９８°以上の値にすることを特徴とする請求項１に記載の単層型電子写真感光体。
【請求項３】
前記撥水性ポリカーボネート樹脂として、シロキサン構造を有するポリカーボネート樹脂を含むことを特徴とする請求項１または２に記載の単層型電子写真感光体。
【請求項４】
前記シロキサン構造を有するポリカーボネート樹脂の全体量を１００ｍｏｌ％とした場合、シロキサン構造を有する単位の含有割合を０．１〜２０ｍｏｌ％の範囲内の値とすることを特徴とする請求項３に記載の単層型電子写真感光体。
【請求項５】
前記シロキサン構造を有するポリカーボネート樹脂が、前記感光体層の表面に不均一に存在していることを特徴とする請求項３または４に記載の単層型電子写真感光体。
【請求項６】
前記正孔輸送剤として、樹脂分散膜における純水に対する接触角（測定温度：２５℃）が９０°以上である化合物を含むことを特徴とする請求項１〜５のいずれか一項に記載の単層型電子写真感光体。
【請求項７】
前記正孔輸送剤として、スチルベン構造を含むトリフェニルアミン骨格を有する化合物を含むことを特徴とする請求項１〜６のいずれか一項に記載の単層型電子写真感光体。
【請求項８】
前記感光体層が、添加剤として、下記一般式（１）〜（４）で表される化合物からなる群の少なくとも１つの化合物を含有することを特徴とする請求項１〜７のいずれか一項に記載の単層型電子写真感光体。
【化１】
2006227578.tif 000057
（一般式（１）中、Ｒ1〜Ｒ10はそれぞれ独立した置換基であり、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基またはハロゲン化アルキル基を示す。）
【化２】
2006227578.tif 000058
（一般式（２）中のＲ11〜Ｒ13はそれぞれ独立した置換基であり、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基またはハロゲン化アルキル基を示す。）
【化３】
2006227578.tif 000059
（一般式（３）中のＲ14〜Ｒ15はそれぞれ独立した置換基であり、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基またはハロゲン化アルキル基を示す。）
【化４】
2006227578.tif 000060
（一般式（４）中のＲ16〜Ｒ22はそれぞれ独立した置換基であり、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基またはハロゲン化アルキル基を示す。）
【請求項９】
前記添加剤の含有量を、前記感光体層の全体量に対して１．５〜１５重量％の範囲内の値とすることを特徴とする請求項８に記載の単層型電子写真感光体。
【請求項１０】
前記感光体におけるドラム直径を３０ｍｍ以下の値とすることを特徴とする請求項１〜９のいずれか一項に記載の単層型電子写真感光体。
【請求項１１】
請求項１〜１０のいずれかに記載の単層型電子写真感光体を備えるとともに、当該電子写真感光体の周囲に、帯電工程、露光工程、現像工程、転写工程を実施するための部位を配置したことを特徴とする画像形成装置。
【請求項１２】
前記現像工程が、現像同時クリーニング方式であることを特徴とする請求項１１に記載の画像形成装置。
【請求項１３】
前記画像形成装置において、ドラム回転速度を１００ｍｍ／ｓｅｃ以上の値とすることを特徴とする請求項１１または１２に記載の画像形成装置。
【発明の詳細な説明】
【技術分野】
【０００１】
本発明は、単層型電子写真感光体、及び画像形成装置に関し、特に、長期間使用した場合であっても黒点発生が少ない単層型電子写真感光体、及びそのような単層型電子写真感光体を備えた画像形成装置に関する。
【背景技術】
【０００２】
従来、画像形成装置等に備えられた電子写真感光体として、結着樹脂（バインダー樹脂）、電荷発生剤、及び電荷輸送剤（正孔輸送剤、電子輸送剤）等からなる有機感光体（ＯＰＣ）が使用されている。かかる有機感光体は、従来の無機感光体に比べて、製造が容易であるとともに、感光体材料の選択肢が多様であることから、構造設計の自由度が高いという利点がある。
【０００３】
有機感光体には、基体上に、結着樹脂、電荷発生剤及び電荷輸送剤（電子輸送剤、正孔輸送剤）が単一の有機感光層中に分散されている有機単層感光体と、電荷発生剤及び結着樹脂を含有する電荷発生層と、電荷輸送剤及び結着樹脂を含有する電荷輸送層と、を備えた有機積層感光体とが知られている。
【０００４】
ここで、有機単層感光体は帯電工程において正極性に帯電する場合が多く、有機単層感光体の現像剤として使用されるトナー粉末は、感光体の帯電極性と同じ正極性に帯電されており、光照射されて電位が低下した部分にトナーが付着するようになっている。このように感光体表面に形成されたトナー像は静電力を利用して転写紙に転写される。この転写紙は負極性に帯電されているため、正極性に帯電されている感光体に、負極性に帯電した紙紛が付着しやすく、有機単層感光体は画像に黒点や黒筋等が発生するという問題が多く見られた。
【０００５】
そこで、フィルミングの発生を抑える働きを有する電子写真感光体として、感光層に下記一般式（５１）で表される繰り返し単位を有する電子写真感光体が提案されている（例えば、特許文献１参照）。
【０００６】
【化１】
2006227578.tif 000003
【０００７】
（一般式（５１）中のＲは脂肪族不飽和結合を含まない同種又は異種の一価炭化水素基であり、Ｒ23は各々独立にハロゲン原子、炭素数１〜６の置換若しくは無置換のアルキル基、炭素数１〜６の置換若しくは無置換のアルコキシ基又は炭素数６〜１２の置換若しくは無置換のアリール基であり、Ｘは各々独立に炭素数２以上のアルキレン基又は炭素数２以上のアルキレンオキシアルキレン基であり、Ｘ′は各々独立に炭素数２以上のアルキレン基、炭素数２以上のアルキレンオキシアルキレン基又は酸素原子であり、ａは各々独立に０〜４の整数であり、ｎａは０又は１であり、ｎｂは１又は２であり、ｎｃは１又は２であり、ただしｎａ＋ｎｂ＋ｎｃ＝３であり、ｎ１、ｎ２、ｎ３及びｎ４は各々独立に０又は１以上の整数であり、ただしｎ１＋ｎ２＋ｎ３＋ｎ４＝０〜４５０の整数である。）
【０００８】
また、フィルミングの発生を抑える働きを有する電子写真感光体として、感光体上に残留するトナーをブラシ及び弾性体ゴムブレードでクリーニングを行う工程を有する画像形成方法において、感光体表面の純水に対する接触角が９０°以上であることを特徴とする画像形成方法が開示されている（例えば、特許文献２参照）。
【特許文献１】特開平１０−２３２５０３号（特許請求の範囲）
【特許文献２】特開平１０−３１９８０４号（特許請求の範囲）
【発明の開示】
【発明が解決しようとする課題】
【０００９】
しかしながら、特許文献１に記載された電子写真感光体は、シロキサン構造を有するポリカーボネート樹脂を含んでいるものの、接触角の値が未だ低く、高速回転させた場合や、回転径を小さくした場合に、フィルミング特性が十分に発揮できないという問題が見られた。したがって、感光体表面に、シリカや紙粉が付着しやくなり、その結果、黒点が発生しやすくなるという問題が見られた。
【００１０】
また、特許文献２に記載された画像形成方法は、フィルミングの発生を抑制すべく、クリーニング部材として、ブラシ及び弾性体ゴムブレードを用いて、感光体表面のクリーニングを行うとともに、感光体表面の純水に対する接触角を９０°以上の値に制限している。
しかしながら、長期間にわたって使用した場合、クリーニング部材によって、感光体表面が磨耗してしまい、感光体表面の接触角を一定範囲に制御するのが困難であった。そのため、感光体表面に、シリカや紙粉が付着しやくなって、黒点が発生しやすくなるという問題が見られた。
【００１１】
そこで、本発明者らは、撥水性ポリカーボネート樹脂を含むとともに、感光体層に対する純水の接触角を所定値以上の値とすることにより、感度向上を目的とした正孔輸送剤の添加量の増加や正孔輸送剤の極性を高めることに伴う黒点発生の問題を解決できることを見出し、本発明を完成するに至った。
すなわち、本発明の目的は、長時間使用した場合であっても感度特性に優れ、黒点発生が少ない単層型電子写真感光体、およびそのような単層型電子写真感光体を備えた画像形成装置を提供することにある。
【課題を解決するための手段】
【００１２】
本発明によれば、結着樹脂と、正孔輸送剤と、電荷発生剤と、を含む感光体層を備えた単層型電子写真感光体であって、結着樹脂として、撥水性ポリカーボネート樹脂を含むとともに、感光体層に対する純水の接触角（測定温度：２５℃）を１００°以上の値とすることを特徴とする単層型電子写真感光体が提供され、上述した問題を解決することができる。
【００１３】
また、本発明の単層型電子写真感光体を構成するにあたり、撥水性ポリカーボネート樹脂に対する純水の接触角（測定温度：２５℃）を９８°以上の値とすることが好ましい。
【００１４】
また、本発明の単層型電子写真感光体を構成するにあたり、撥水性ポリカーボネート樹脂として、シロキサン構造を有するポリカーボネート樹脂を含むことが好ましい。
【００１５】
また、本発明の単層型電子写真感光体を構成するにあたり、シロキサン構造を有するポリカーボネート樹脂の全体量を１００ｍｏｌ％とした場合、シロキサン構造を有する単位の含有割合を０．１〜２０ｍｏｌ％の範囲内の値とすることが好ましい。
【００１６】
また、本発明の単層型電子写真感光体を構成するにあたり、シロキサン構造を有するポリカーボネート樹脂が、感光体層の表面に不均一に存在していることが好ましい。
【００１７】
また、本発明の単層型電子写真感光体を構成するにあたり、正孔輸送剤として、樹脂分散膜における純水に対する接触角（測定温度：２５℃）が９０°以上である化合物を含むことが好ましい。
【００１８】
また、本発明の単層型電子写真感光体を構成するにあたり、正孔輸送剤として、スチルベン構造を含むトリフェニルアミン骨格を有する化合物を含むことが好ましい。
【００１９】
また、本発明の単層型電子写真感光体を構成するに当たり、添加剤として、下記一般式（１）〜（４）で表される化合物から成る群の少なくとも１つの化合物を含有することが好ましい。
【化２】
2006227578.tif 000004
【００２０】
（一般式（１）中、Ｒ1〜Ｒ10はそれぞれ独立した置換基であり、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基またはハロゲン化アルキル基を示す。）
【００２１】
【化３】
2006227578.tif 000005
【００２２】
（一般式（２）中のＲ11〜Ｒ13はそれぞれ独立した置換基であり、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基またはハロゲン化アルキル基を示す。）
【００２３】
【化４】
2006227578.tif 000006
【００２４】
（一般式（３）中のＲ14〜Ｒ15はそれぞれ独立した置換基であり、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基またはハロゲン化アルキル基を示す。）
【００２５】
【化５】
2006227578.tif 000007
【００２６】
（一般式（４）中のＲ16〜Ｒ22はそれぞれ独立した置換基であり、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基またはハロゲン化アルキル基を示す。）
【００２７】
また、本発明の単層型電子写真感光体を構成するにあたり、添加剤の含有量を、感光体層の全体量に対して１．５〜１５重量％の範囲内の値とすることが好ましい。
【００２８】
また、本発明の単層型電子写真感光体を構成するにあたり、感光体におけるドラム直径を３０ｍｍ以下の値とすることが好ましい。
【００２９】
また、本発明の別の態様は、上述したいずれかの単層型電子写真感光体を備えるとともに、当該電子写真感光体の周囲に、帯電工程、露光工程、現像工程、転写工程を実施するための部位を配置したことを特徴とする画像形成装置である。
【００３０】
また、本発明の画像形成装置を構成するにあたり、現像工程が、現像同時クリーニング方式であることが好ましい。
【００３１】
また、本発明の画像形成装置を構成するにあたり、画像形成装置において、ドラム回転速度を１００ｍｍ／ｓｅｃ以上の値とすることが好ましい。
【発明の効果】
【００３２】
すなわち、本発明の単層型電子写真感光体によれば、撥水性ポリカーボネート樹脂を含むとともに、感光体層に対する純水の接触角を所定値以上の値とすることにより、シリカや紙粉の付着を有効に防止して、長時間使用した場合であっても感度特性に優れ、黒点発生を効率的に低減することができる。
【００３３】
また、本発明の単層型電子写真感光体によれば、撥水性ポリカーボネート樹脂に対する純水の接触角を所定値以上の値とすることにより、感光体層に対する純水の接触角を調整しやすくなるとともに、シリカや紙粉の付着をより有効に防止して、黒点発生を効率的に低減することができる。
【００３４】
また、本発明の単層型電子写真感光体によれば、撥水性ポリカーボネート樹脂として、シロキサン構造を有するポリカーボネート樹脂を含むことにより、感光体層における接触角の調整が容易になるとともに、さらに優れた耐久性を得ることができる。
【００３５】
また、本発明の単層型電子写真感光体によれば、シロキサン構造を有するポリカーボネート樹脂の含有割合を所定範囲内の値とすることにより、感光体層における接触角の調整が容易になるとともに、さらに優れた耐久性を得ることができる。
【００３６】
また、本発明の単層型電子写真感光体によれば、シロキサン構造を有するポリカーボネート樹脂が、感光体層の表面に不均一に存在していることにより、比較的少量の含有割合であっても、優れたフィルミング特性や耐久性を得ることができる。
【００３７】
また、本発明の単層型電子写真感光体によれば、正孔輸送剤の樹脂分散膜が所定の接触角を有することにより、撥水性ポリカーボネート樹脂の撥水機能と相俟って、さらにシリカや紙粉の付着を有効に防止して、黒点発生を効率的に低減することができる。
【００３８】
また、本発明の単層型電子写真感光体によれば、正孔輸送剤として特定の構造を有する化合物を使用することにより、感光体層における接触角の調整が容易になるとともに、優れた感度特性を得ることができる。
【００３９】
また、本発明の単層型電子写真感光体によれば、添加剤として特定の構造を有する化合物を使用することにより、汚染物質等の付着に起因する感光体表面におけるクラックの発生を抑えることができ、その結果、画像における黒点やカブリの発生を防止することができる。
【００４０】
また、本発明の単層型電子写真感光体によれば、添加剤の含有量を、感光体層の全体量に対して所定範囲内の値とすることにより、汚染物質の付着に起因する感光体表面におけるクラックの発生を、より効果的に抑えることができるため、画像における黒点やカブリの発生を、さらに効果的に防止することができる。
【００４１】
また、本発明の単層型電子写真感光体によれば、感光体ドラム直径を所定値以下の値とすることにより、黒点発生を効果的に防止しつつも、画像形成装置の小型化を実現できる。
【００４２】
また、本発明の画像形成装置によれば、所定の単層型電子写真感光体を備えるとともに、当該電子写真感光体の周囲に、帯電工程、露光工程、現像工程、転写工程を実施するための部位を配置することにより、長期間にわたって感度特性に優れ露光メモリの値を効率的に低減することができ、黒点および黒筋の発生を防止する画像形成装置を提供することができる。すなわち、長期間にわたって鮮明な画像を提供できる画像形成装置を提供することができる。
また、本発明の画像形成装置によれば、除電工程を省略することも可能であって、その場合、画像形成装置をさらに小型化することができるとともに、部品点数を減らして効率的にコストダウンを図ることもできる。
【００４３】
また、本発明の画像形成装置によれば、現像同時クリーニング方式とすることにより、画像形成装置を簡略化できるとともに、さらに小型化することができる。
【００４４】
また、本発明の画像形成装置によれば、感光体のドラム回転速度を所定の速度以上の値にすることにより、画像形成を高速で行うことができ、画像形成効率を高めることができる。
【発明を実施するための最良の形態】
【００４５】
[第１の実施形態]
第１の実施形態は、結着樹脂と、正孔輸送剤と、電荷発生剤と、を含む感光体層を備えた電子写真感光体であって、結着樹脂として撥水性ポリカーボネート樹脂を含むとともに、感光体層に対する純水の接触角が１００°以上の値とする単層型電子写真感光体である。
【００４６】
１．基本的構成
（１）構造
図１（ａ）に示すように、単層型感光体１０は、基体１２上に単一の感光体層１４を設けたものである。
また、かかる感光体層は、結着樹脂と、正孔輸送剤と、電荷発生剤と、を含むとともに、さらに必要に応じて電子輸送剤、レベリング剤またはシリル基含有化合物等の添加剤を含むことができる。
【００４７】
また、得られた単層型感光体は、撥水性ポリカーボネート樹脂を含むとともに、感光体層に対する純水の接触角が１００°以上の値であることから、フィルミングの発生、ひいては黒点の発生を抑制できるという特徴がある。
さらに、単層型感光体の感光体層に、電子輸送剤を含有させる場合には、電荷発生剤と正孔輸送剤との電子の授受が効率よく行われるようになり、感度等がより安定する傾向が見られる。
【００４８】
（２）結着樹脂
（２）−１  撥水性
結着樹脂として、撥水性ポリカーボネート樹脂を含むことを特徴とする。
この理由は、単層型電子写真感光体にかかる撥水性ポリカーボネート樹脂を含有させることにより、感光体層に対する純水の接触角を調製するのが容易になるとともに、感光体層に紙粉およびシリカ等が付着しにくいため、画像形成時に黒点および黒筋の発生を抑えることができるからである。すなわち、極性の高い正孔輸送剤を単層型電子写真感光体に使用した場合においても、フィルミングの発生を抑制する働きを保持することができ、黒点および黒筋等のない鮮明な画像を長期間にわたって提供することができる。また、所定の接触角を有する撥水性ポリカーボネート樹脂であれば、透明性や耐熱性に優れているばかりか、機械的特性や正孔輸送剤との相溶性にも優れており、耐久性にも優れた単層型電子写真感光体を提供することができるからである。
【００４９】
したがって、撥水性ポリカーボネート樹脂としては、具体的に、純水に対する接触角（測定温度条件：２５℃）が９８°以上の値であることが好ましい。この理由は、かかる純水に対する接触角が９８°未満となると、感光体層における接触角の調整が困難になる場合があるためである。
なお、かかるポリカーボネート樹脂の純水に対する接触角は、実施例１に示すように、樹脂濃度２５％のＴＨＦ溶液をアルミニウム基板上にディップコート法にて塗布した後、１００℃、４０分間の条件で熱風乾燥して得られる膜厚２５μｍの樹脂膜を対象とすることができる。そして、かかる樹脂膜の純水に対する接触角を接触角計（協和界面科学社製、ＦＡＣＥ−ＣＯＮＴＡＣＴ−ＡＮＧＬＥ  ＭＥＴＥＲ）を用いて液滴法にて測定することができる。
【００５０】
ここで、図２を参照して、撥水性ポリカーボネート樹脂に対する純水の接触角と、単位面積当たりの黒点発生数との関係を説明する。図２の横軸には、撥水性ポリカーボネート樹脂膜表面における接触角（°）が採って示してあり、縦軸には、Ａ４紙一枚当たりの黒点発生数（個／Ａ４紙）が採って示してある。
かかる図２から容易に理解できるように、撥水性ポリカーボネート樹脂に対する接触角が９８°以上の値になると、黒点発生数が１３０（個／Ａ４紙）以下になり、効率的に低減することがわかる。よって、結着樹脂の接触角を、所定以上の値に制御することにより、極性の高い正孔輸送剤を使用しても、結果として、黒点発生を効率的に低減することができると考えられる。
【００５１】
なお、撥水性ポリカーボネート樹脂に対する接触角が過度に大きくなると、選択可能な撥水性ポリカーボネート樹脂の種類等が過度に少なくなる場合がある。
したがって、撥水性ポリカーボネート樹脂に対する純水の接触角を９８〜１２０°の範囲内の値とすることがより好ましく、１０３〜１１０°の範囲内の値とすることがさらに好ましい。
【００５２】
（２）−２  含有割合
また、単層型感光体層に用いられる溶剤以外の全成分の全体量を１００重量部とした時、撥水性ポリカーボネート樹脂の含有割合を、３５〜６０重量部の範囲内の値とすることが好ましい。
この理由は、かかる撥水性ポリカーボネート樹脂の含有割合が、３５重量部未満の値となると、感光体層における接触角の調整が困難になる場合があり、逆に、かかる撥水性ポリカーボネート樹脂の含有割合が、６０重量部を超えると、感光体層と、基体との間の密着力が極端に低下する場合があるためである。
したがって、撥水性ポリカーボネート樹脂の含有割合を、単層型感光体層に用いられる結着樹脂全体量を１００重量部とした時に、３５〜６０重量部の範囲内の値とすることがより好ましく、４０〜５５重量部の範囲内の値とすることがさらに好ましい。
【００５３】
（２）−３  粘度平均分子量
また、本発明の単層型感光体層に用いられる撥水性ポリカーボネート樹脂の粘度平均分子量を１０，０００〜６０，０００の範囲内の値とすることが好ましい。
この理由は、かかる粘度平均分子量を有する撥水性ポリカーボネート樹脂を用いることにより、耐久性に優れた感光体を提供することができるためである。
なお、撥水性ポリカーボネート樹脂の粘度平均分子量（Ｍ）は、オストワルド粘度計によって、極限粘度[η]を求め、Ｓｃｈｎｅｌｌの式によって、[η]＝１.２３×１０-4Ｍ0.83より算出した。なお、［η］は、２０℃で、塩化メチレン溶液を溶媒として、濃度（Ｃ）が６．０ｇ／ｄｍ3となるようにポリカーボネート樹脂を溶解させて得られたポリカーボネート樹脂溶液から測定することができる。
【００５４】
（２）−４  存在割合
また、シロキサン構造を有するポリカーボネート樹脂が、感光体層の表面に不均一に存在している、すなわち、感光体層の内部や裏面と比較して、多く存在していることが好ましい。
この理由は、シロキサン構造を有するポリカーボネート樹脂が、感光体層の表面に不均一に存在していることにより、比較的少量の含有割合であっても、優れたフィルミング特性や耐久性を得ることができるためである。
なお、シロキサン構造を有するポリカーボネート樹脂が不均一に存在しているか否かについては、ＮＭＲやＦＴ−ＩＲチャートで算出して、比較しても良いし、あるいは、ＸＰＭ等による元素分析を行なうことによっても可能である。
【００５５】
（２）−５  種類
また、撥水性ポリカーボネート樹脂の種類に関して、シロキサン構造を有するポリカーボネート樹脂であることが好ましい。
この理由は、かかる構造を有するポリカーボネート樹脂であることにより、感光体層における接触角の調整が容易になるばかりか、さらに優れた耐久性を得ることができるためである。
【００５６】
また、シロキサン構造を有するポリカーボネート樹脂全体を１００ｍｏｌ％とした場合、シロキサン構造を有する単位の含有割合を０．１〜２０ｍｏｌ％の範囲内の値とすることが好ましい。
この理由は、かかる構造を有するポリカーボネート樹脂を所定量含むことにより、感光体層における接触角の調整が容易になるとともに、さらに優れた耐久性を得ることができるためである。
なお、後述する式（６）で表されるシロキサン構造を有するポリカーボネート樹脂の繰り返し数は、共重合成分のモル比をあらわしており、各構成単位のモル比が９５：５であることを表している。したがって、式（６）で表される樹脂全体を１００ｍｏｌ％とした場合、シロキサン構造を有する単位の含有割合は５ｍｏｌ％である。また、かかるモル比は、例えば、核磁気共鳴分析装置（ＮＭＲ）によって算出することができる。
【００５７】
また、好適なシロキサン構造を有するポリカーボネート樹脂の一例として、下記の構造式（５）を示す。
【００５８】
【化６】
2006227578.tif 000008
【００５９】
（２）−６  具体例
【００６０】
また、本発明に用いられる所定の接触角を有する撥水性ポリカーボネート樹脂として、下記構造式（６）〜（９）のポリカーボネート樹脂（Ｒｅｓｉｎ−Ａ〜Ｄ）が挙げられる。
【００６１】
【化７】
2006227578.tif 000009
【００６２】
【化８】
2006227578.tif 000010
【００６３】
【化９】
2006227578.tif 000011
【００６４】
【化１０】
2006227578.tif 000012
【００６５】
また、本発明においては、従来、感光体層に使用されている種々の結着樹脂を併用させることができる。例えば、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂；エポキシアクリレート、ウレタン−アクリレート等の光硬化型樹脂等の一種単独又は二種以上の組み合わせが挙げられる。
【００６６】
（３）正孔輸送剤
（３）−１  接触角
また、正孔輸送剤の樹脂分散膜における純水に対する接触角が９０°以上であることが好ましい。
この理由は、本発明の単層型電子写真感光体にかかる正孔輸送剤を用いることにより、さらにシリカや紙粉の付着を有効に防止して、黒点発生をさらに効率的に低減することができるためである。
したがって、正孔輸送剤の樹脂分散膜における純水に対する接触角を９５〜１２０°の範囲内にすることがより好ましく、１００〜１１０°の範囲内の値とすることがさらに好ましい。
なお、正孔輸送剤の樹脂分散膜における純水に対する接触角は、実施例１に示す方法で測定することができる。すなわち、正孔輸送剤を４３重量部と、粘度平均分子量が２０，０００のＺ型ポリカーボネート樹脂（ＴＳ２０２０、帝人化成製）を１００重量部と、ジメチルポリシロキサン（ＫＦ−９０、５０ｃｐｓ、信越化学工業製）を０．１重量部と、テトラヒドロフランを８００重量部とを混合分散して、得られた溶液を、アルミニウム基板上にディップコート法にて塗布し、１００℃、４０分間の条件で熱風乾燥して、膜厚２５μｍの正孔輸送剤樹脂分散膜を得る。次いで、この正孔輸送剤樹脂分散膜の純水に対する接触角（測定温度：２５℃）を、接触角計（協和界面科学社製、ＦＡＣＥ−ＣＯＮＴＡＣＴ−ＡＮＧＬＥ  ＭＥＴＥＲ）を用いて液滴法にて測定することができる。
【００６７】
（３）−２  種類
また、本発明に用いられる正孔輸送剤として、スチルベン構造を含むトリフェニルアミン骨格、またはスチルベン構造を含まないトリフェニルアミン骨格を有する化合物を少なくとも一種類含むことが好ましい。この理由は、かかる構造を有する正孔輸送剤であれば、感度特性に優れるとともに、接触角を調整することが容易になるため、フィルミングの発生を効果的に抑えることができるためである。
また、スチルベン構造を含むトリフェニルアミン骨格を有する化合物を含むことがより好ましい。この理由は、かかる構造を有する正孔輸送剤であれば、結着樹脂との相溶性がさらによくなるため、耐久性および感度特性に優れることができるためである。
【００６８】
また、このようなスチルベン構造を含むトリフェニルアミン骨格の正孔輸送剤としては、後述する式（１０）〜（１３）で挙げられる化合物のように、中心にスチルベン構造を含み、その両端にトリフェニルアミン骨格を有する化合物が典型的である。同様に、スチルベン構造を含まないトリフェニルアミン（トリアリールアミン）骨格の正孔輸送剤としては、後述する（１４）〜（２１）で挙げられる化合物のように、中心にスチルベン構造を含まないトリフェニルアミン骨格を有する炭素環構造の化合物が典型的である。
【００６９】
また、本発明の単層型電子写真感光体に好適な正孔輸送剤として、具体的に、下記式（１０）〜（２１）で表される化合物（ＨＴＭ−Ａ〜Ｌ）を挙げることができる。
【００７０】
【化１１】
2006227578.tif 000013
【００７１】
【化１２】
2006227578.tif 000014
【００７２】
【化１３】
2006227578.tif 000015
【００７３】
【化１４】
2006227578.tif 000016
【００７４】
【化１５】
2006227578.tif 000017
【００７５】
【化１６】
2006227578.tif 000018
【００７６】
【化１７】
2006227578.tif 000019
【００７７】
【化１８】
2006227578.tif 000020
【００７８】
【化１９】
2006227578.tif 000021
【００７９】
【化２０】
2006227578.tif 000022
【００８０】
【化２１】
2006227578.tif 000023
【００８１】
【化２２】
2006227578.tif 000024
【００８２】
また、本発明においては、従来公知の正孔輸送物質、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等の一種単独又は二種以上の組み合わせが挙げられる。
【００８３】
（３）−３  添加量
また、正孔輸送剤の添加量を、結着樹脂の添加量を考慮して定めることが好ましい。より具体的には、正孔輸送剤の添加量を、結着樹脂１００重量部に対して、１０〜１００重量部の範囲内の値とすることが好ましい。
この理由は、かかる正孔輸送剤の添加量が１０重量部未満の値になると、感度が低下して、実用上の弊害が生じる場合があるためである。一方、かかる正孔輸送剤の添加量が１００重量部を超えた値になると、正孔輸送剤が結晶化しやすくなり、感光体として適正な膜が形成されない場合があるためである。
したがって、かかる正孔輸送剤の添加量を２０〜８０重量部の範囲内の値とすることがより好ましく、３０〜６０重量部の範囲内の値とすることがさらに好ましい。
【００８４】
（４）  電子輸送剤
（４）−１  種類
また、本発明の単層型電子写真感光体に、さらに電子輸送剤を含むことも好ましい。かかる電子輸送剤としては、ジフェノキノン誘導体及びピレン誘導体を含む化合物が好ましい。この理由は、電子輸送剤として、このような電子受容性に優れた化合物を使用することにより、電荷発生剤との相溶性が優れたものになることから、感度特性や耐久性に優れた電子写真感光体を提供することができるためである。
【００８５】
（４）−２  具体例
これらの電子輸送剤の具体例として、下記式（２２）〜（２９）で表わされる化合物（ＥＴＭ−Ａ〜ＥＴＭ−Ｈ）が挙げられる。
【００８６】
【化２３】
2006227578.tif 000025
【００８７】
【化２４】
2006227578.tif 000026
【００８８】
【化２５】
2006227578.tif 000027
【００８９】
【化２６】
2006227578.tif 000028
【００９０】
【化２７】
2006227578.tif 000029
【００９１】
【化２８】
2006227578.tif 000030
【００９２】
【化２９】
2006227578.tif 000031
【００９３】
【化３０】
2006227578.tif 000032
【００９４】
また、本発明に用いられる電子輸送剤としては、従来公知の他の電子輸送剤を感光体層に併用させることも好ましい。
例えば、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の一種単独又は二種以上の組み合わせが挙げられる。
なお、これらの電子輸送剤のうち、電界強度が５×１０5ｖ／ｃｍにおける電子移動度が１．０×１０-8ｃｍ2／Ｖ／ｓｅｃ以上である化合物がより好ましい。
【００９５】
（４）−３  添加量
また、電子輸送剤の添加量を、結着樹脂１００重量部に対して、１０〜１００重量部の範囲内の値とすることが好ましい。
この理由は、かかる複数の電子輸送剤の添加量が１０重量部未満の値になると、感度が低下して、実用上の弊害が生じる場合があるためである。一方、かかる複数の電子輸送剤の添加量が１００重量部を超えた値になると、電子輸送剤が結晶化しやすくなり、感光体として適正な膜が形成されない場合があるためである。
したがって、電子輸送剤の添加量を２０〜８０重量部の範囲内の値とすることがより好ましい。
【００９６】
なお、電子輸送剤の添加量を定めるにあたり、正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００９７】
（５）電荷発生剤
（５）−１  種類
また、本発明の単層型電子写真感光体に使用される電荷発生剤としては、無金属フタロシアニン（τ型又はＸ型）、チタニルフタロシアニン（α型又はＹ型）、ヒドロキシガリウムフタロシアニン（Ｖ型）、及びクロロガリウムフタロシアニン（II型）からなる群から選択される少なくとも一つの化合物を含むことが好ましい。
この理由は、電荷発生剤の種類を特定することにより、正孔輸送剤及び電子輸送剤を併用した場合に、感度特性、電気特性及び安定性等がより優れた電子写真感光体を提供することができるためである。
【００９８】
（５）−２  具体例
また、これらの電荷発生剤のうち、具体的に、下記式（３０）〜（３３）で表されるフタロシアニン系顔料（ＣＧＭ−Ａ〜ＣＧＭ−Ｄ）を使用することがより好ましい。
【００９９】
【化３１】
2006227578.tif 000033
【０１００】
【化３２】
2006227578.tif 000034
【０１０１】
【化３３】
2006227578.tif 000035
【０１０２】
【化３４】
2006227578.tif 000036
【０１０３】
また、従来公知の電荷発生剤を単独使用したり、併用したりすることも好ましい。かかる電荷発生剤の種類としては、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独又は二種以上の混合物が挙げられる。
【０１０４】
（５）−３  添加量
また、電荷発生剤の添加量を、結着樹脂１００重量部に対して、０．２〜４０重量部の範囲内の値とすることが好ましい。
この理由は、かかる複数の電荷発生剤の添加量が０．２重量部未満の値になると、量子収率を高める効果が不十分となり、電子写真感光体の感度、電気特性、安定性等を向上させることができなくなるためである。一方、かかる複数の電荷発生剤の添加量が４０重量部を超えた値になると、可視光における赤色領域、近赤外領域、あるいは赤外領域に波長を有する光に対する吸光係数を大きくする効果が不十分となり、感光体の感度特性、電気特性、及び安定性等を向上させることができない場合があるためである。
したがって、電荷発生剤の添加量を０．５〜２０重量部の範囲内の値とすることがより好ましい。
【０１０５】
（６）添加剤
また、感光体層には、添加剤として、一般式（１）〜（４）で表される化合物から成る群の少なくとも１つの化合物を含有することが好ましい。
この理由は、添加剤として、かかる構造を有する化合物を使用することにより、汚染物質の付着に起因する感光体表面におけるクラックの発生を抑えることができ、その結果、画像における黒点やカブリの発生を防止することができるためである。
すなわち、本発明としての単層型電子写真感光体は、感光体における結着樹脂として撥水性ポリカーボネートを用い、さらに、感光体層に対する純水の接触角を所定の範囲内の値とすることを特徴とすることから、フィルミングに起因する黒点発生等の問題については十分に解決している。よって、さらに、クラックに起因する黒点やカブリ等の発生を防ぐことで、画像特性をより向上させることができるためである。
【０１０６】
また、具体的な添加剤としては、下記式（３４）〜（４８）で表される化合物（添加剤−Ａ〜添加剤−Ｎ、及び添加剤−Ｏ−１〜添加剤−Ｏ−１７）を使用することが好ましい。
【０１０７】
【化３５】
2006227578.tif 000037
【０１０８】
【化３６】
2006227578.tif 000038
【０１０９】
【化３７】
2006227578.tif 000039
【０１１０】
【化３８】
2006227578.tif 000040
【０１１１】
【化３９】
2006227578.tif 000041
【０１１２】
【化４０】
2006227578.tif 000042
【０１１３】
【化４１】
2006227578.tif 000043
【０１１４】
【化４２】
2006227578.tif 000044
【０１１５】
【化４３】
2006227578.tif 000045
【０１１６】
【化４４】
2006227578.tif 000046
【０１１７】
【化４５】
2006227578.tif 000047
【０１１８】
【化４６】
2006227578.tif 000048
【０１１９】
【化４７】
2006227578.tif 000049
【０１２０】
【化４８】
2006227578.tif 000050
【０１２１】
【化４９】
2006227578.tif 000051
【０１２２】
ここで、上述したクラックの発生機構及びその発生抑制機構について説明する。
まず、感光体表面に汚染物質が付着することにより、感光体層中のモノマー成分が、感光体層から溶出する。その結果、感光体層を構成する結着樹脂中に空孔が生じる。そして、かかる空孔部分には、局所的な応力が発生しやすいため、感光体層表面において機械的損傷としてのクラックが発生する。
一方、上述の一般式（１）〜（４）で表される化合物を添加剤として用いることにより、モノマー成分の溶出によって生じた空孔部分に発生した局所的な応力を開放することができるため、クラックの発生を抑制することができる。
【０１２３】
また、かかる添加剤の含有量を、感光体層の全体量に対して１．５〜１５重量％の範囲内の値とすることが好ましい。
この理由は、かかる含有量が１．５重量％未満の値となると、上述したような応力緩和作用を十分に発揮することができず、クラック発生を十分に防止することができなくなるためである。一方、含有量が１５重量％を超える値となると、感光体層のガラス転移点が低下して、耐摩耗性が低下してしまう場合があるためである。また、結着樹脂内での分散性が低下して、結晶化する場合が見られるためである。
すなわち、含有量をこのような範囲内の値とした場合には、結着樹脂の分子量を大きくすることなく、感光体層の耐クラック性を得ることができるようになり、生産性にも優れた感光体とすることができる。
したがって、かかる含有量を、感光体層の全体量に対して２〜１２重量％の範囲内の値とすることがより好ましく、３〜１０重量％の範囲内の値とすることがさらに好ましい。
【０１２４】
（７）その他の添加剤
また、感光体層には、上述の各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光体層の感度を向上させるために、例えばテルフェニル、ハロナフトキノン類、アセナフチレン等の公知の増感剤を電荷発生剤と併用してもよい。
【０１２５】
（８）接触角
また、感光体層に対する純水の接触角（測定温度：２５℃）を１００°以上の値とすることを特徴とする。
この理由は、感度向上を目的として、正孔輸送剤の添加量を増加させた場合、正孔輸送剤の極性を高めた場合、あるいは感光体ドラムを高速回転させた場合であっても、黒点発生が少ない単層型電子写真感光体を提供できるためである。
【０１２６】
ここで、図３を参照して、電子写真感光体の接触角と、単位面積当たりの黒点発生数との関係を説明する。図３の横軸には、電子写真感光体の表面における接触角（°）が採って示してあり、縦軸には、Ａ４紙一枚当たりの黒点発生数（個／Ａ４紙）が採って示してある。
かかる図３から容易に理解できるように、電子写真感光体の感光体層に対する接触角が１００°以上の値になると、黒点発生数が９０（個／Ａ４紙）以下になり、効率的に低減することがわかる。よって、結着樹脂の接触角を、所定以上の値に制御することにより、極性の高い正孔輸送剤を使用しても、結果として、黒点発生を効率的に低減することができると考えられる。
【０１２７】
なお、電子写真感光体の感光体層に対する接触角が過度に大きくなると、選択可能な撥水性ポリカーボネート樹脂の種類等が過度に少なくなる場合がある。
したがって、感光体層に対する純水の接触角を１０２〜１２０°の範囲内の値とすることがより好ましく、１０３〜１１０°の範囲内の値とすることがさらに好ましい。
【０１２８】
（９）構造
（９）−１  感光体層
また、単層型感光体における感光体層の厚さは、通常、５〜１００μｍの範囲内の値であり、好ましくは１０〜５０μｍの範囲内の値である。
【０１２９】
（９）−２  基体
そして、このような感光体層が形成される基体としては、種々の材料を使用することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属や、上述の金属が蒸着又はラミネートされたプラスチック材料、ヨウ化アルミニウム、酸化スズ、酸化インジウム等で被覆されたガラス、あるいはカーボンブッラク等の導電性微粒子を分散してなるプラスッチク材料等があげられる。
また、基体の形状は、使用する画像形成装置の構造に合わせて、シート状、ドラム状等のいずれであってもよく、基体自体が導電性を有するか、あるいは基体の表面が導電性を有していればよい。また、基体の表面に、電気絶縁性の酸化処理等を施した場合であってもよい。
また、基体は、使用に際して十分な機械的強度を有するものが好ましい。さらに、感光体層を形成する場合には、結着樹脂と、正孔輸送剤と、電子輸送剤と、電荷発生剤と、を適当な溶剤とともに、例えばロールミル、ボールミル、アトライタ、ペイントシェーカー、超音波分散機等を用いて分散混合した後塗布して乾燥させればよい。
また、単層型感光体の構成に関して、図１（ｂ）に示すように、基体１２と、感光体層１４との間に、感光体の特性を阻害しない範囲でバリア層１６が形成されている単層型感光体１０´でもよい。
【０１３０】
（９）−３  ドラム直径
また、感光体におけるドラム直径（基体の直径）を３０ｍｍ以下の値とすることが好ましい。
この理由は、本発明としての単層型電子写真感光体であれば、ドラム直径を３０ｍｍ以下の値とした場合であっても、感光体表面におけるフィルミングに起因する黒点等の発生を防止することができ、その結果、画像形成装置の小型化を実現することができるためである。
具体的には、ドラム直径を３０ｍｍ以下の値とすることによって、ドラム直径がより大きい感光体を用いた場合と比べて、同じ枚数の画像を形成するための感光体の回転数は増加することになる。その結果、かかる感光体表面におけるフィルミングは、より生じやすくなる。
しかしながら、ドラム直径を３０ｍｍ以下の値とした場合であっても、本発明としての単層型電子写真感光体は、結着樹脂として撥水性ポリカーボネート樹脂を含むとともに、感光体層に対する純水の接触角を所定値以上の値とすることを特徴とするため、かかるフィルミングの発生を防止することができる。
【０１３１】
また、ドラム直径を３０ｍｍ以下の値とすることによって、感光体層における曲率が大きくなる結果、感光体層にかかるストレスが大きくなり、クラックが発生しやすくなる。
しかしながら、ドラム直径を３０ｍｍ以下の値とした場合であっても、感光体層に対して、上述した一般式（１）〜（４）で表される化合物を添加することにより、かかるクラックの発生を防止することができる。
したがって、かかるドラム直径を１０〜２８ｍｍの範囲内の値とすることがより好ましく、１５〜２５ｍｍの範囲内の値とすることがさらに好ましい。
【０１３２】
［第２の実施形態］
第２の実施形態は、第１の実施形態の単層型電子写真感光体（以下、単に、感光体と称する場合がある。）を備えるとともに、電子写真感光体の周囲に、帯電工程、露光工程、現像工程、転写工程をそれぞれ配置し、画像形成を行うことを特徴とした画像形成装置である。
【０１３３】
第２の実施形態の画像形成方法を実施するにあたり、図４に示すような画像形成装置である複写機３０を好適に使用することができる。かかる複写機３０は、画像形成ユニット３１、排紙ユニット３２、画像読取ユニット３３、及び原稿給送ユニット３４を備えている。また、画像形成ユニット３１には、画像形成部３１ａ及び給紙部３１ｂがさらに備えられている。そして、図示された例では、原稿給送ユニット３４は、原稿載置トレイ３４ａ、原稿給送機構３４ｂ、及び原稿排出トレイ３４ｃを有しており、原稿載置トレイ３４ａ上に載置された原稿は、原稿給送機構３４ｂによって画像読取位置Ｐに送られた後、原稿排出トレイ３４ｃに排出される。
そして、原稿が原稿読取位置Ｐに送られた段階で、画像読取ユニット３３において、光源３３ａからの光を利用して、原稿上の画像が読み取られる。すなわち、ＣＣＤ等の光学素子３３ｂを用いて、原稿上の画像に対応した画像信号が形成される。
一方、給紙部３１ｂに積載された記録用紙（以下、単に用紙と呼ぶ。）Ｓは、一枚ずつ画像形成部３１ａに送られる。この画像形成部３１ａには、像担持体である感光体ドラム４１が備えられており、さらに、この感光体ドラム４１の周囲には、帯電器４２、露光器４３、現像器４４、及び転写ローラ４５が、感光体ドラム４１の回転方向に沿って配置されている。
【０１３４】
これらの構成部品のうち、感光体ドラム４１は、図中、実線矢印で示す方向に回転駆動されて、帯電器４２により、その表面が均一に帯電される。その後、前述の画像信号に基づいて、露光器４３により感光体ドラム４１に対して露光プロセスが実施され、この感光体ドラム４１の表面において静電潜像が形成される。
この静電潜像に基づき、現像器４４によりトナーを付着させて現像し、感光体ドラム４１の表面にトナー像を形成する。そして、このトナー像は、感光体ドラム４１と転写ローラ４５とのニップ部に搬送される用紙Ｓに転写像として転写される。次いで、転写像が転写された用紙Ｓは、定着ユニット４７に搬送されて、定着プロセスが行われる。
なお、感光体ドラム４１として、第１の実施形態で説明した電子写真感光体を用いることが好ましい。
【０１３５】
また、定着後の用紙Ｓは、排紙ユニット３２に送られることになるが、後処理（例えば、ステイプル処理等）を行う際には、用紙Ｓは中間トレイ３２ａに送られた後、後処理が行われる。その後、用紙Ｓは、画像形成装置の側面に設けられた排出トレイ部（図示せず）に排出される。一方、後処理を行わない場合には、用紙Ｓは中間トレイ３２ａの下側に設けられた排紙トレイ３２ｂに排紙される。なお、中間トレイ３２ａ及び排紙トレイ３２ｂは、いわゆる胴内排紙部として構成されている。
【０１３６】
また、本発明の画像形成装置において、現像工程が現像同時クリーニング方式であることが好ましい。すなわち、現像同時クリーニング方式とは、クリーニング装置を省略して、転写後の感光体上の転写残りトナーを感光体の現像工程において、現像工程手段である現像装置に回収させるとともに再使用する、クリーナーレスシステムの転写方式画像形成装置のことである。
通常、このようなクリーナーレスシステムの画像形成装置であれば、紙粉及びシリカ等を完全に回収することが難しく、感光体に紙粉及びシリカの付着が比較的多くなる場合があり、黒点及び黒筋が発生しやすいという問題が生じやすくなる。しかしながら、本発明の画像形成装置によれば、所定の接触角を有する単層型電子写真感光体を搭載しているため、現像工程が現像同時クリーニング方式であっても、フィルミングの発生を効果的に防ぐことができる。したがって、小型化、軽量化、低コスト化等を可能にする、画像形成装置を提供することができる。
【０１３７】
また、本発明の画像形成装置において、感光体のドラム回転速度が１００ｍｍ／ｓｅｃ以上であることが好ましい。
このようなドラム回転速度にすることにより、搬送経路における紙への負荷が大きくなり、そのため紙粉が発生しやすくなる。そのため、感光体への紙粉の付着が多くなり、画像に黒点及び黒筋等が発生しやすくなるという問題が生じる。しかし、かかる画像形成装置は、所定の接触角を有する単層型電子写真感光体を搭載しているため、感光体のドラム回転速度が１００ｍｍ／ｓｅｃ以上であっても、フィルミングの発生を効果的に防ぐことができ、画像における黒点等の発生をおさえることができる。したがって、画像形成の高速化を可能にする、画像形成装置を提供することができる。
【０１３８】
ここで、図５を参照して、感光体のドラム回転速度と、黒点数との関係を説明する。図５の横軸には、感光体のドラム回転速度（ｍｍ／ｓｅｃ）が採って示してあり、縦軸にはＡ４紙一枚あたりの黒点発生数（個／Ａ４紙）が採って示してあり、図中のＡ〜Ｃは、それぞれ実施例１、３、比較例１の感光体に対応した特性曲線である。
図５から、感光体のドラム回転速度が６０（ｍｍ／ｓｅｃ）の場合、Ａ〜Ｃの感光体に付着する黒点数はほとんど変わらないが、感光体のドラム回転速度が１００（ｍｍ／ｓｅｃ）以上の場合、Ａ〜Ｃの感光体に付着する黒点数に大きな差が生じていることがわかる。Ｃの感光体はドラム回転速度が速くなるとともに黒点数も増加し、ドラム回転速度が１００（ｍｍ／ｓｅｃ）以上であっても黒点の増加数が多くなることがわかる。一方、Ａ及びＢの感光体はドラム回転速度が速くなっても黒点数はほとんど変わらないか、またはドラム回転速度が１００（ｍｍ／ｓｅｃ）以上の時の黒点の増加数が比較的少ないことがわかる。つまり、ＡおよびＢの感光体はドラム回転速度が１００（ｍｍ／ｓｅｃ）以上であっても黒点数が比較的低いことがわかる。
したがって、感光体のドラム回転速度が１００〜２００ｍｍ／ｓｅｃの範囲の値であることがより好ましい。この理由は、ドラム回転速度が２００ｍｍ／ｓｅｃ以上であると、紙への負荷が多きすぎるため、紙の搬送等に問題を生じる可能性があるためである。
【実施例】
【０１３９】
［実施例１］
１．電子写真感光体の作成
容器内に、電荷発生剤として、式（３０）で表されるＸ型無金属フタロシアニン（ＣＧＭ−Ａ）を４重量部と、正孔輸送剤として式（１０）で表されるスチルベン誘導体（ＨＴＭ−Ａ）を５０重量部と、電子輸送剤として式（２２）で表されるナフトキノン誘導体（ＥＴＭ−Ａ）を３０重量部と、結着樹脂として式（６）で表される粘度平均分子量が２０，０００のポリカーボネート樹脂（Ｒｅｓｉｎ−Ａ）を１００重量部と、溶媒としてテトラヒドロフランを８００重量部と、を収容した。
次いで、ボールミルにて５０時間混合分散して、単層型感光体層用の塗布液を作成した。得られた塗布液を、直径３０ｍｍの基体（アルミニウム素管）上に、ディップコート法にて塗布し、１００℃、４０分間の条件で熱風乾燥して、膜厚２５μｍの単層型感光体層を有する電子写真感光体を得た。
【０１４０】
２．電子写真感光体及び樹脂膜の評価
（１）撥水性ポリカーボネート樹脂の接触角測定
樹脂膜を形成して、撥水性ポリカーボネート樹脂の接触角を測定した。すなわち、式（６）で表される粘度平均分子量が２０，０００の樹脂（Ｒｅｉｓｎ−Ａ）を２５重量部と、テトラヒドロフランを７５重量部とを２４時間混合して、塗布液を作成した。得られた塗布液を、直径３０ｍｍのアルミニウム素管上に、ディップコート法にて塗布し、１００℃、４０分間の条件で熱風乾燥して、膜厚２５μｍの樹脂膜を得た。この樹脂膜の純水に対する接触角（測定温度：２５℃）を、接触角計（協和界面科学社製、ＦＡＣＥ−ＣＯＮＴＡＣＴ−ＡＮＧＬＥ  ＭＥＴＥＲ）を用いて液滴法にて測定した。得られた結果を表１に示す。
【０１４１】
（２）正孔輸送剤の接触角測定
次いで、正孔輸送剤からなる樹脂膜を作成し、接触角を測定した。すなわち、式（１０）で表される化合物（ＨＴＭ−Ａ）を４３重量部と、粘度平均分子量が２０，０００のＺ型ポリカーボネート樹脂（ＴＳ２０２０  帝人化成製）を１００重量部と、ジメチルポリシロキサン（ＫＦ−９０、５０ｃｐｓ、信越化学工業製）を０．１重量部と、テトラヒドロフランを８００重量部とを２４時間混合して、正孔輸送剤樹脂分散溶液を作成した。得られた溶液を、アルミニウム素管上に、ディップコート法にて塗布し、１００℃、４０分間の条件で熱風乾燥して、膜厚２５μｍの正孔輸送剤樹脂分散膜を得た。この正孔輸送剤樹脂分散膜の純水に対する接触角（測定温度：２５℃）を、接触角計（協和界面科学社製、ＦＡＣＥ−ＣＯＮＴＡＣＴ−ＡＮＧＬＥ  ＭＥＴＥＲ）を用いて液滴法にて測定した。得られた結果を表１に示す。
【０１４２】
（３）電子写真感光体の感光体層における接触角測定
１．で得られた電子写真感光体の感光体層の純水に対する接触角（測定温度：２５℃）を、接触角計（協和界面科学社製、ＦＡＣＥ−ＣＯＮＴＡＣＴ−ＡＮＧＬＥ  ＭＥＴＥＲ）を用いて液滴法にて測定した。得られた結果を表１に示す。
【０１４３】
（４）黒点発生数の測定
次いで、得られた電子写真感光体を、ドラム回転速度が１４０ｍｍ／ｓｅｃの京セラミタ製プリンタＡｃｔｉｃｏ４０改造機に装着し、４０℃、９０％Ｒｈの環境条件で、Ａ４紙（富士ゼロックス製上質ＰＰＣ用紙）を５０００枚連続印刷した。その後、６時間放置した後、Ａ４紙の白紙原稿を印字して、そのＡ４紙上に発生した黒点の発生数を計数するとともに、下記基準に準じて評価した。
◎：Ａ４紙１枚あたりに黒点の発生が５０個未満である。
○：Ａ４紙１枚あたりに黒点の発生が５０個以上、８０個未満である。
△：Ａ４紙１枚あたりに黒点の発生が８０個以上、１３０個未満である。
×：Ａ４紙１枚あたりに黒点の発生が１３０個以上である。
【０１４４】
［実施例２〜４］
実施例２〜４においては、表１に示すように、実施例１で使用した結着樹脂（Ｒｅｉｓｎ−Ａ）のかわりに、式（７）〜（９）で表される粘度平均分子量がそれぞれ２０，０００である結着樹脂（Ｒｅｓｉｎ−Ｂ〜Ｄ）をそれぞれ添加したほかは、実施例１と同様に単層型感光体を作成して評価した。得られた結果は表１に示す。
【０１４５】
［実施例５〜８］
実施例５〜８においては、表１に示すように、実施例１〜４で使用した正孔輸送剤（ＨＴＭ−Ａ）のかわりに、式（１４）で表される正孔輸送剤（ＨＴＭ−Ｅ）を使用したほかは、実施例１〜４と同様に単層型感光体を作成して評価した。得られた結果は表１に示す。
【０１４６】
［実施例９〜１２］
実施例９〜１２においては、表１にしめすように、実施例１〜４で使用した正孔輸送剤（ＨＴＭ−Ａ）のかわりに、式（１１）で表される正孔輸送剤（ＨＴＭ−Ｂ）を使用したほかは、実施例１〜４と同様に単層型感光体を作成して評価した。得られた結果は表１に示す。
【０１４７】
［比較例１〜２］
比較例１〜２においては、表１に示すように、実施例１で使用した結着樹脂（Ｒｅｉｓｎ−Ａ）のかわりに、下記式（４９）〜（５０）で表される粘度平均分子量がそれぞれ２０，０００である結着樹脂をそれぞれ添加したほかは、実施例１と同様に単層型感光体を作成して評価した。得られた結果は表１に示す。
【０１４８】
【化５０】
2006227578.tif 000052
【０１４９】
【化５１】
2006227578.tif 000053
【０１５０】
［比較例３〜４］
比較例３〜４においては、表１に示すように、実施例１で使用した正孔輸送剤（ＨＴＭ−Ａ）のかわりに、式（１４）で表される正孔輸送剤（ＨＴＭ−Ｅ）を使用し、さらに結着樹脂（Ｒｅｓｉｎ−Ａ）のかわりに、式（４９）〜（５０）で表される粘度平均分子量がそれぞれ２０，０００である結着樹脂（Ｒｅｓｉｎ−Ｅ〜Ｆ）をそれぞれ添加したほかは、実施例１と同様に単層型感光体を作成して評価した。得られた結果は表１に示す。
【０１５１】
【表１】
2006227578.tif 000054
【０１５２】
[実施例１３]
実施例１３においては、表２に示すように、得られた感光体層用の塗布液を、実施例１で使用した直径３０ｍｍのアルミニウム素管のかわりに、直径２４ｍｍのアルミニウム素管上に塗布したほかは、実施例１と同様に単層型電子写真感光体を作成して評価した。
【０１５３】
[実施例１４〜１６]
実施例１４〜１６においては、表２に示すように、実施例１３で使用した結着樹脂（Ｒｅｉｓｎ−Ａ）のかわりに、式（７）〜（９）で表される粘度平均分子量がそれぞれ２０，０００である結着樹脂（Ｒｅｓｉｎ−Ｂ〜Ｄ）をそれぞれ添加したほかは、実施例１３と同様に単層型感光体を作成して評価した。得られた結果は表２に示す。
【０１５４】
［実施例１７〜２０］
実施例１７〜２０においては、表２に示すように、実施例１３〜１６で使用した正孔輸送剤（ＨＴＭ−Ａ）のかわりに、式（１４）で表される正孔輸送剤（ＨＴＭ−Ｅ）を使用したほかは、実施例１３〜１６と同様に単層型感光体を作成して評価した。得られた結果は表２に示す。
【０１５５】
［実施例２１〜２４］
実施例２１〜２４においては、表２に示すように、実施例１３〜１６で使用した正孔輸送剤（ＨＴＭ−Ａ）のかわりに、式（１１）で表される正孔輸送剤（ＨＴＭ−Ｂ）を使用したほかは、実施例１３〜１６と同様に単層型感光体を作成して評価した。得られた結果は表２に示す。
【０１５６】
［比較例５〜６］
比較例５〜６においては、表２に示すように、実施例１３で使用した結着樹脂（Ｒｅｉｓｎ−Ａ）のかわりに、式（４９）〜（５０）で表される粘度平均分子量がそれぞれ２０，０００である結着樹脂（Ｒｅｓｉｎ−Ｅ〜Ｆ）をそれぞれ添加したほかは、実施例１３と同様に単層型感光体を作成して評価した。得られた結果は表２に示す。
【０１５７】
［比較例７〜８］
比較例７〜８においては、表２に示すように、実施例１３で使用した正孔輸送剤（ＨＴＭ−Ａ）のかわりに、式（１４）で表される正孔輸送剤（ＨＴＭ−Ｅ）を使用し、さらに結着樹脂（Ｒｅｓｉｎ−Ａ）のかわりに、式（４９）〜（５０）で表される粘度平均分子量がそれぞれ２０，０００である結着樹脂（Ｒｅｓｉｎ−Ｅ〜Ｆ）をそれぞれ添加したほかは、実施例１３と同様に単層型感光体を作成して評価した。得られた結果は表２に示す。
【０１５８】
【表２】
2006227578.tif 000055
【０１５９】
［実施例２５］
実施例２５においては、感光体層用の塗布液を作成する際に、表３に示すように、実施例１で使用した正孔輸送剤（ＨＴＭ−Ａ）のかわりに、式（１４）で表される正孔輸送剤（ＨＴＭ−Ｅ）を使用した。また、含有量が、感光体層の全体量の１．５重量％となるように、式（３４）で表される添加剤（添加剤−Ａ）を加えた。そのほかは、実施例１と同様に感光体層用の塗布液を作成した。
また、得られた塗布液を、実施例１において使用した直径３０ｍｍのアルミニウム素管のかわりに、直径２４ｍｍのアルミニウム素管上に塗布したほかは、実施例１と同様に単層型電子写真感光体を作成した。
また、評価として、実施例１において実施した評価のほかに、クラック成長速度測定、及び耐摩耗性評価を行った。以下に、かかる評価方法を具体的に示す。
【０１６０】
１．耐汚染性評価および耐クラック性評価
得られた感光体表面に対して、人体起因の汚染成分として考えられる皮脂や指脂と挙動が等しいことが別途見出されているオレイン酸トリグリセリド３０ｇに感光体を温度２０℃湿度６０％の条件下で２０時間（１２００ｍｉｎ）浸漬し、浸漬後の感光体をエタノールで洗浄後、光学顕微鏡を用いてクラックの長さを測定し、単位時間当たりの成長速度を算出した。また、かかるクラック成長速度から、下記基準に準じて感光体における耐クラック性を評価した。得られたそれぞれの結果を表３に示す。
◎：クラック成長速度が、２（ｍｍ／ｍｉｎ）未満の値である。
○：クラック成長速度が、２（ｍｍ／ｍｉｎ）以上かつ４（ｍｍ／ｍｉｎ）未満の値である。
△：クラック成長速度が、４（ｍｍ／ｍｉｎ）以上かつ５（ｍｍ／ｍｉｎ）未満の値である。
×：クラック成長速度が、５（ｍｍ／ｍｉｎ）以上の値である。
【０１６１】
２．耐部材性評価
得られた感光体層における耐部材性を評価した。すなわち、感光体をドラムユニットに装着し、温度５０℃湿度８０％下にて１０日間放置した。放置後、グレー画像を出力し、画像上に現われる部材の圧接痕による筋を下記基準に準じて評価した。
○：筋の発生が確認されない。
△：筋がわずかに発生する。
【０１６２】
［実施例２６〜３１］
実施例２６〜３１においては、表３に示すように、実施例２５で使用した添加剤（添加剤−Ａ）の含有量を変化させたほかは、実施例２５と同様に単層型感光体を作成し評価した。得られた結果は表３に示す。
【０１６３】
［実施例３２〜３３］
実施例３２〜３３においては、表３に示すように、実施例２５で使用した正孔輸送剤（ＨＴＭ−Ｅ）のかわりに、式（１０）で表される正孔輸送剤（ＨＴＭ−Ａ）を使用した。また、表３に示すように、実施例２５で使用した添加剤（添加剤−Ａ）の含有量を変化させた。そのほかは、実施例２５と同様に単層型感光体を作成し評価した。得られた結果は表３に示す。
【０１６４】
[実施例３４]
実施例３４においては、表３に示すように、実施例２５で使用した結着樹脂（Ｒｅｓｉｎ−Ａ）のかわりに、式（７）で表される結着樹脂（Ｒｅｓｉｎ−Ｂ）を使用した。また、実施例２５で使用した添加剤（添加剤−Ａ）のかわりに、式（４０）で表される添加剤（添加剤−Ｇ）を、感光体層の全体量の７．４重量％となるように加えたほかは、実施例２５と同様に単層型感光体を作成して評価した。得られた結果は表３に示す。
【０１６５】
[実施例３５〜３７]
実施例３５〜３７においては、表３に示すように、実施例２５で使用した添加剤（添加剤−Ａ）のかわりに、それぞれ式（３９）、（３５）、及び（３８）で表される添加剤（Ｆ）、（Ｂ）、及び（Ｅ）を、感光体層の全体量の４．２重量％となるように加えたほかは、実施例２５と同様に単層型感光体を作成して評価した。得られた結果は表３に示す。
【０１６６】
[実施例３８]
実施例３８においては、表３に示すように、実施例２５で使用した正孔輸送剤（ＨＴＭ−Ｅ）のかわりに、式（１１）で表される正孔輸送剤（ＨＴＭ−Ｂ）を使用し、添加剤（添加剤−Ａ）の含有量を、感光体層の全体量の４．２重量％としたほかは、実施例２５と同様に単層型感光体を作成して評価した。得られた結果は表３に示す。
【０１６７】
[実施例３９]
実施例２７においては、表３に示すように、実施例２５における添加剤（添加剤−Ａ）の含有量を、感光体層の全体量の１．６重量％とし、得られた感光体層用の塗布液を、実施例２５において使用した直径２４ｍｍのアルミニウム素管のかわりに、直径３０ｍｍのアルミニウム素管上に塗布したほかは、実施例２５と同様に単層型感光体を作成して評価した。得られた結果は表３に示す。
【０１６８】
[比較例９]
比較例９においては、表３に示すように、実施例２５で使用した結着樹脂（Ｒｅｓｉｎ−Ａ）のかわりに、式（４９）で表される結着樹脂（Ｒｅｓｉｎ−Ｅ）を使用し、添加剤（添加剤−Ａ）の含有量を、感光体層の全体量の２．３重量％となるようにしたほかは、実施例２５と同様に単層型感光体を作成して評価した。得られた結果は表３に示す。
【０１６９】
[比較例１０]
比較例１０においては、表３に示すように、実施例２５で使用した結着樹脂（Ｒｅｓｉｎ−Ａ）のかわりに、式（５０）で表される結着樹脂（Ｒｅｓｉｎ−Ｆ）を使用し、添加剤（添加剤−Ａ）の含有量を、感光体層の全体量の２．３重量％となるようにしたほかは、実施例２５と同様に単層型感光体を作成して評価した。得られた結果は表３に示す。
【０１７０】
【表３】
2006227578.tif 000056
【産業上の利用可能性】
【０１７１】
以上、詳述したように、本発明によれば、結着樹脂として、撥水性ポリカーボネート樹脂を含むとともに、感光体層に対する純水の接触角を所定範囲の値とすることにより、長期間使用した場合であっても、黒点発生数が少ない電子写真感光体及びそれを備えた画像形成装置が得られるようになった。
したがって、本発明の電子写真感光体は、複写機やプリンタ等の各種画像形成装置における低コスト化、高速化、高性能化等に寄与することが期待される。
【図面の簡単な説明】
【０１７２】
【図１】（ａ）〜（ｂ）は、単層型感光体の基本構造及び変形構造を説明するために供する図である。
【図２】撥水性ポリカーボネート樹脂に対する純水の接触角と、黒点の発生との関係を説明するために供する図である。
【図３】感光体に対する純水の接触角と、黒点の発生との関係を説明するために供する図である。
【図４】電子写真感光体を備えた画像形成装置を説明するために供する図である。
【図５】感光体ドラム回転速度と、黒点の発生との関係を説明するために供する図である。
【符号の説明】
【０１７３】
１０：単層型感光体
１２：基体
１４：感光体層
１６：バリア層
３０：複写機
３１：画像形成ユニット
３１ａ：画像形成部
３１ｂ：給紙部
３２：排紙ユニット
３３：画像読取ユニット
３３ａ：光源
３３ｂ：光学素子
３４：原稿給送ユニット
３４ａ：原稿載置トレイ
３４ｂ：原稿給送機構
３４ｃ：原稿排出トレイ
４１：感光体ドラム
４２：帯電器
４３：露光源
４４：現像器
４５：転写ローラ
【図１】
2006227578.tif 000061
【図２】
2006227578.tif 000062
【図３】
2006227578.tif 000063
【図４】
2006227578.tif 000064
【図５】
2006227578.tif 000065